다음 에 순수 를 샤워 노즐 로 분무 하 여 감광성 수지 조성물 층 K 1 의 표면 을 균일 하 게 적신 후 , KOH 계 현상액 ( KOH , 비 이온 계면 활성제 함유 , 상품명 : CDK - 1 , 후 지필 름일렉트로닉스메티리얼스 ( 주 ) 제 ) 을 100 배 로 희석 한 것 으로 23 ℃ 80 초 , 플랫 노즐 압력 0 . 04 MPa 로 샤워 현상 해서 패 터닝 화상 을 얻 었 다 . 계속 해서 , 초 순수 를 초고압 세정 노즐 로 9 . 8 MPa 의 압력 으로 분사 해서 잔사 제거 를 행하 고 , 대 기하 에서 노광량 2000 ｍJ / ㎠ 로 포스트 노광 , 계속 해서 240 ℃ 50 분 에서 포스트 베이 킹 ( 가열 처리 ) 을 행해서 막 두께 2 . 0 ㎛, 광학 농도 4 . 0 , 100 ㎛ 폭 의 개구부 를 갖 는 스트라이프 모양 블랙 매트릭스 ( 화소 격벽 ) 를 얻 었 다 . 이하 , 화소 격벽 이 형성 된 유리 기판 을 「 화소 격벽 이 형성 된 기판 」 이 라고 한다 .